(57)【特許請求の範囲】
【請求項１】
基体上にアイランド形状の可逆性感熱記録部を設ける工程を有する可逆性感熱記録媒体の製造方法において、
前記可逆性感熱記録部を設ける工程は、剥離部と可逆性感熱記録部とを有する可逆性感熱記録転写シートを前記基体へ加熱圧着し、前記剥離部を前記可逆性感熱記録部から剥離する工程であって、
前記基体がコアフィルムと少なくともコアフィルムの一方の面側にオーバーレイフィルムを有するものであり、可逆性感熱記録転写シートに施されたアイランド形状領域の可逆性感熱記録部をオーバーレイフィルムのコアフィルム側となる面に転写し、その後、オーバーレイフィルムとコアフィルムとを貼り合わせることを特徴とする可逆性感熱記録媒体の製造方法。
【請求項２】
前記可逆性感熱記録転写シートは、アイランド形状に施されたハーフカット部を有することを特徴とする請求項１記載の可逆性感熱記録媒体の製造方法。
【請求項３】
前記可逆性感熱記録部を設ける工程は、前記可逆性感熱記録転写シートに施されたアイランド形状領域を前記基体へ転写させるにあたり、予め前記アイランド形状領域以外の前記可逆性感熱記録部を剥離することを特徴とする請求項１または２記載の可逆性感熱記録媒体の製造方法。
【請求項４】
前記可逆性感熱記録転写シートに形成された前記アイランド形状領域は、複数の可逆性感熱記録媒体に対応する多面付けで設けられ、前記可逆性感熱記録部を設ける工程が多面付けで行われることを特徴とする請求項３記載の可逆性感熱記録媒体の製造方法。
【請求項５】
前記可逆性感熱記録転写シートは、保護層を有さないことを特徴とする請求項３または４記載の可逆性感熱記録媒体の製造方法。
【請求項６】
前記可逆性感熱記録転写シートは、前記可逆的感熱記録部側から前記剥離部の層中へハーフカットが施されたものであることを特徴とする請求項２または３記載の可逆性感熱記録媒体の製造方法。
【発明の詳細な説明】
【０００１】
【発明の属する技術分野】
本発明は可逆性感熱記録媒体の製造方法に関し、特に、アイランド形状の可逆性感熱記録部を有する可逆性感熱記録媒体の製造方法に関する。
【０００２】
【従来の技術】
近年、ＩＤカード等を含む各種カードの中には、可逆的な感熱記録を利用し、カード上に情報の記録、および消去を可逆的に行うものがある。このような可逆的な感熱記録を上記カード等に具備させるための部材として、可逆性感熱記録媒体が知られている。
【０００３】
従来、このような可逆性感熱記録媒体は、可逆性感熱記録転写シートを用い、以下に示すような方法により製造されていた。以下、図９、図１０、図１１、および図１２を参照しながら、従来技術における可逆性感熱記録転写シート、その製造方法、この可逆性感熱記録転写シートを用いた可逆性感熱記録媒体、およびその製造方法について説明する。
【０００４】
上記従来技術における可逆性感熱記録転写シート（以下、転写シート９０と表記する）を、図９、および図１２を参照しながら説明する。
【０００５】
図１２に示すように、例えば、転写シート９０は、剥離部９１０、および可逆性感熱記録部９２０とを有する。剥離部９１０は、基材９１１、および剥離層９１２とを有する。可逆性感熱記録部９２０は、保護層９２１、可逆性感熱記録層９２２、バリアー層９２３、および感熱接着層９２４とを有する。
【０００６】
剥離部９１０は、可逆性感熱記録部９２０を形成するための土台である。この役割は、剥離部９１０の基材９１１が担う。また、図９（ｃ）に示すように、剥離部９１０は、基体（以下、オーバーレイフィルム９１と表記する）から剥離される必要がある。剥離層９１２は、この剥離機能を担うために形成される層である。
【０００７】
可逆性感熱記録部９２０は、可逆性感熱記録を行う。バリアー層９２３、および保護層９２１は、可逆性感熱記録層９２２を保護するための層である。可逆性感熱記録層９２２は、可逆性感熱記録を行う層である。感熱接着層９２４は、可逆性感熱記録層９２２をオーバーレイフィルム９１へ接着し、オーバーレイフィルム９１を可逆性感熱記録媒体にするための層である。
【０００８】
このように、転写シート９０は、上記層構造を採用することにより、可逆性感熱記録を行う可逆性感熱記録部９２０をオーバーレイフィルム９１に接着させ、可逆性感熱記録には不要な剥離部９１０を剥離することを可能としている。
【０００９】
従来技術における転写シート９０の製造方法を、図１２を参照しながら説明する。
【００１０】
剥離部９１０上に、可逆性感熱記録部９２０を積層することにより転写シート９０を作製する。より詳しくは、基材９１１の上に、剥離層９１２を順に積層することにより剥離部９１０を作製する。そして、剥離部９１０上に、保護層９２１、可逆性感熱記録層９２２、バリアー層９２３、および感熱接着層９２４とを順に積層することにより転写シート９０を製造する。
【００１１】
従来技術における可逆性感熱記録媒体の一形態であるリライトカード９５を、図１１を参照しながら説明する。
【００１２】
図１１（ａ）に示すリライトカード９５は、ストライプ状の可逆性感熱記録部９２０を有している。図１１（ｂ）のリライトカード９５の短辺方向断面図に示すように、リライトカード９５は、ストライプ状の可逆性感熱記録部９２０を有するオーバーレイフィルム９１、センターコアフィルム９２、およびオーバーレイフィルム９３とを有する。このように、リライトカード９５は、ストライプ状の可逆性感熱記録部９２０を有することにより、可逆性感熱記録を行うことができる。
【００１３】
従来技術における、転写シート４を用いた可逆性感熱記録媒体の一形態であるリライトカード９５を製造する製造方法を、図９、図１０、および図１２を参照しながら説明する。
【００１４】
転写シート９０（ｂ）、（ｃ）、および（ｄ）等を、転写シート９０（ａ）を所定の幅にスリットすることにより作製する。転写シート９０（ｅ）を、図９（ｂ）に示すように、オーバーレイフィルム９１上へ、加熱転写する。次に、図９（ｃ）に示すように、転写シート９０（ｅ）の剥離部９１０を、転写シート４（ｅ）の剥離層９１２より剥離する。
【００１５】
これにより、オーバーレイフィルム９１上に、可逆性感熱記録を行う可逆性感熱記録部９２０が形成され、オーバーレイフィルム９１は、可逆性感熱記録媒体となる。
【００１６】
図１０（ｄ）に示すように、可逆性感熱記録部９２０が形成されたオーバーレイフィルム９１に、センターコアフィルム９２、およびオーバーレイフィルム９３と熱貼合し、フィルム９４を作製する。フィルム９４を、図１０（ｅ）に示すように、所定の大きさに打ち抜き、ストライプ状の可逆性感熱記録部９２０を有する可逆性感熱記録媒体の一形態であるリライトカード９５を作製する。
【００１７】
【発明が解決しようとする課題】
しかしながら、上記従来技術によれば、図１１（ａ）に示すように、ストライプ状の可逆性感熱記録部を有する可逆性感熱記録媒体のみを作製するのに制限されている。
【００１８】
すなわち、図９、および図１０に示すように、オーバーレイフィルム９１上に転写シート９０（ｅ）を転写し、形成されたフィルム９４を所定の大きさに打ち抜くため、得られた可逆性感熱記録媒体は、ストライプ状の可逆性感熱記録部を有するものに限定されていた。
【００１９】
このようなストライプ状の可逆性感熱記録部は、端部が露出してしまうため、可逆性感熱記録部の端部の耐久性が劣るという問題点が指摘されている。すなわち、図１１（ａ）に示すように、可逆性感熱記録部９２０の左右の端部は、リライトカード９５の左右の辺において露呈してしまう。この露呈により、ストライプ状の可逆性感熱記録部は、基体から剥がれてしまう等の問題を有するおそれがあった。
【００２０】
また、ストライプ状の可逆性感熱記録部を有する可逆性感熱記録媒体に制限されているため、例えば、図１１に示すリライトカード９５をＩＣカードとして使用する場合、ＩＣを搭載させる場所は、ストライプ状の可逆性感熱記録部９２０と重ならない箇所に制限され、それ以外の箇所にＩＣを搭載させようとしても、ＩＣカードとして機能することができないものとなってしまう。
【００２１】
また、クレジットカード等には、所有者の氏名を記入するためのサインパネル、エンボス、ＩＤ、偽造防止用のホログラムや、このクレジットカード等の種類を標識するためのマーク等、多くの情報を記録する必要もある。このように、上記クレジットカード等は、多くの情報を記録する必要があり、ストライプ状の可逆性感熱記録部ではなく、このストライプ状の可逆性感熱記録部を一部とするアイランド状可逆性感熱記録部を有するカード等が求められている。
【００２２】
このように、上記従来技術は、可逆性感熱記録部の形状がストライプに制限されており、アイランド形状を作製する自由度がない。従って、可逆性感熱記録媒体の用途が制限されてしまうということが指摘されている。
【００２３】
さらに、ストライプ状の可逆性感熱記録部を有する可逆性感熱記録媒体は、一般に、図１１（ａ）に示すように、長方形に限定されるような形状となる傾向を有する。
【００２６】
また、本発明は、アイランド状の可逆性感熱記録部を有する可逆性感熱記録媒体を製造する製造方法を提供することを目的とする。
【００２７】
【課題を解決するための手段】
かかる目的を達成するために、請求項１記載の発明は、基体上にアイランド形状の可逆性感熱記録部を設ける工程を有する可逆性感熱記録媒体の製造方法において、前記可逆性感熱記録部を設ける工程は、剥離部と可逆性感熱記録部とを有する可逆性感熱記録転写シートを前記基体へ加熱圧着し、前記剥離部を前記可逆性感熱記録部から剥離する工程であって、前記基体がコアフィルムと少なくともコアフィルムの一方の面側にオーバーレイフィルムを有するものであり、可逆性感熱記録転写シートに施されたアイランド形状領域の可逆性感熱記録部をオーバーレイフィルムのコアフィルム側となる面に転写し、その後、オーバーレイフィルムとコアフィルムとを貼り合わせることを特徴としている。
【００２８】
請求項２記載の発明は、請求項１記載の製造方法において、前記可逆性感熱記録転写シートは、アイランド形状に施されたハーフカット部を有することを特徴としている。
【００２９】
請求項３記載の発明は、請求項１または２記載の製造方法において、前記可逆性感熱記録部を設ける工程は、前記可逆性感熱記録転写シートに施されたアイランド形状領域を前記基体へ転写させるにあたり、予め前記アイランド形状領域以外の前記可逆性感熱記録部を剥離することを特徴としている。
【００３０】
請求項４記載の発明は、請求項３記載の製造方法において、請求項３記載の製造方法において、前記可逆性感熱記録転写シートに形成された前記アイランド形状領域は、複数の可逆性感熱記録媒体に対応する多面付けで設けられ、前記可逆性感熱記録部を設ける工程が多面付けで行われることを特徴としている。
【００３１】
請求項５記載の発明は、請求項３または４記載の製造方法において、前記可逆性感熱記録転写シートは、保護層を有さないことを特徴としている。
【００３２】
請求項６記載の発明は、請求項２または３の製造方法において、前記可逆性感熱記録転写シートは、前記可逆的感熱記録部側から前記剥離部の層中へハーフカットが施されたものであることを特徴としている。
【００４１】
【発明の実施の形態】
以下、本発明の前提となった可逆性感熱記録転写シートの製造方法、および本発明にかかる可逆性感熱記録媒体の製造方法の実施の形態を、図面を参照しながら詳細に説明する。
【００４２】
〈第１の可逆性感熱記録転写シート〉
図２は、本発明の前提となった可逆性感熱記録転写シート（以下、転写シート３と表記する）は下記のような層構造を有する可逆性感熱記録転写シートを形成後適当な幅にスリットしてテープ状に作製し、このテープにハーフカット部を設けることによって得られる。なお、スリットは、ハーフカット部を設けた後に行ってもよく、スリットを省略して可逆性感熱記録転写シートをそのまま用いてもよい。以下、図２を参照しながら、転写シート３の層構造を、詳細に説明する。
【００４３】
〈層構造〉
転写シート３は、剥離部３０、および可逆性感熱記録部２とを有する。剥離部３０は、基材３１、および剥離層３２とを有する。可逆性感熱記録部２は、保護層２１、可逆性感熱記録層２２、および感熱接着層２４とを有する。可逆性感熱記録部２は、バリアー層２３を可逆性感熱記録層２２と感熱接着層２４との間に設けることができる。
【００４４】
〈剥離部〉
剥離部３０は、基材３１、および剥離層３２とを有する。剥離部３０は、可逆性感熱記録部２を形成する際の台紙としての機能を有す。剥離部３０は、転写シート３が基体に転写された後、可逆性感熱記録部２から剥離される。
【００４５】
〈基材〉
基材３１は、例えば、ポリエチレンテレフタレート（ＰＥＴ）、ポリアセテート、ポリスチレン（ＰＳ）、エポキシ樹脂、ポリ塩化ビニル（ＰＶＣ）、およびポリカーボネート（ＰＣ）等合成樹脂シート、合成紙、またはこれらの組み合わせ等が用いられる。基材３１の厚さは、通常、１０〜５０μｍ程度である。
【００４６】
〈剥離層〉
剥離層３２は、基材３１と保護層２１との間における剥離性能を向上させるための層である。従って、剥離層３２は、この剥離性能を向上させる素材が用いられる。例えば、剥離層３２は、フッ素系樹脂、各種のワックス、シリコン等の剥離材を、アクリル系樹脂、繊維素系樹脂、ビニル系樹脂等のビヒクル中に添加したコーティング剤による塗工層、フッ素系樹脂、シリコン、メラミン系樹脂、ポリオレフィン樹脂、電離放射線架橋型の多官能のアクリレート、ポリエステル、エポキシ等樹脂の剥離性樹脂によるコーティング剤の塗工層、またはエクストルージョンコート層等からなる。
【００４７】
〈可逆性感熱記録部〉
可逆性感熱記録部２は、可逆性感熱記録媒体において、可逆性感熱記録機能を担う。可逆性感熱記録部２は、図２に示すように、保護層２１、可逆性感熱記録層２２、バリアー層２３、および感熱接着層２４等を有する。なお、バリアー層２３は、可逆性感熱記録部２から省略してもよい。
【００４８】
〈保護層〉
保護層２１は、可逆性感熱記録層２２表面を保護するために設けられる層である。そのため、保護層２１は、この目的を達成することができる素材であればよい。
【００４９】
保護層２１は、例えば、その硬さを十分なものにするために、紫外線硬化型樹脂を含有することができる。また、保護層２１にシリカ等を含有させることにより、表面に適度な凸凹が形成される。これにより、保護層２１表面のギラ付き感、および保護層２１表面における傷の発生が防止される。また、サーマルヘッドにセルフクリーニング性が付与される。また、剥離層を省略し、剥離性を付与した保護層を用いてもよい。
【００５０】
〈可逆性感熱記録層〉
可逆性感熱記録層２２は、例えば上記サーマルヘッド等加熱手段により加熱されることで、情報を可逆的に記録・消去することが可能な層である。
【００５１】
可逆性感熱記録層２２は、ロイコ染料、顕減色剤、およびバインダー樹脂を主成分として構成される。可逆性感熱記録層２２は、熱を加えられることにより、可逆的に発色・消色を繰り返す。
【００５２】
上記ロイコ染料は、通常、無色、または淡色の電子供与性染料前駆体である。また、上記顕減色剤は、電子受容性化合物であり、加熱された後の冷却速度の違いにより、上記電子供与性染料前駆体であるロイコ染料に、可逆的な色調変化を生じさせるものである。この顕減色剤は、炭素数６以上の脂肪族炭化水素基を少なくとも１つ有するフェノール性化合物、炭素数６以上の脂肪族炭化水素基を少なくとも１つ有するナフトール化合物、フタル酸化合物、またはフェノール水酸基とアミノ基とを有する酸性化合物が用いられる。
【００５３】
〈ロイコ染料〉
可逆性感熱記録層２２に主成分として含有される上記ロイコ染料は、クリスタルバイオレットラクトン、３−インドリノ−３−ｐ−ジメチルアミノフェニル−６−ジメチルアミノフタリド、３−ジエチルアミノ−７−クロロフルオラン、２−（２−クロルフェニルアミン）−ジエチルアミノフルオラン、２−（２−フルオロフェニルアミノ）−６−ジエチルアミノフルオラン、２−（２−フルオロフェニルアミノ）−６−ジ−ｎ−ブチルアミノフルオラン、３−ジエチルアミノ−７−シクロヘキシルアミノフルオラン、３−ジエチルアミノ−５−メチル−７−ｔ−ブチルフルオラン、３−ジエチルアミノ−６−メチル−７−アニリノフルオラン、３−ジエチルアミノ−６−メチル−７−ｐ−ブチルアニリノフルオラン、３−シクロヘキシルアミノ−６−クロロフルオラン、２−アニリノ−３−メチル−６−（Ｎ−エチル−ｐ−トルイジノ）−フルオラン、３−ピロリジノ−６−メチルー７−アニリノフルオラン、３−ピロリジノ−７−シクロヘキシルアミノフルオラン、３−Ｎ−メチルシクロヘキシルアミノ−６−メチル−７−アニリノフルオラン、３−Ｎ−エチルペンチルアミノ−６−メチル−７−アニリノフルオラン等がある。
【００５４】
なお、上記ロイコ染料としての電子供与性染料前駆体は、上記化合物等の中から、１種、または２種以上を混合して使用されるようにしてもよい。
【００５５】
〈顕減色剤〉
可逆性感熱記録層２２に主成分として含有される上記顕減色剤は、Ｎ−（ｐ−ヒドロキシフェニル）−Ｎ’−ｎ−オクタデシルチオ尿素、Ｎ−（ｐ−ヒドロキシフェニル）−Ｎ’−ｎ−オクタデシル尿素、Ｎ−（ｐ−ヒドロキシフェニル）−Ｎ’−ｎ−オクタデシルチオアミド、４’−オクタデカンアニリド、２−オクタデシルテレフタル酸、Ｎ−オクタデシル（ｐ−ヒドロキシフェニル）アミド、Ｎ−（ｐ−ヒドロキシベンゾイル）−Ｎ−オクタデカノイルアミン、Ｎ−［３−（ｐ−ヒドロキシフェニル）プロピオノ］−Ｎ’−オクタデカノヒドラジド、Ｎ−［（ｐ−ヒドロキシフェニル）メチル］−ｎ−オクタデシルアミド、Ｎ−［（ｐ−ヒドロキシフェニル）メチル］−ｎ−オクタデシル尿素、Ｎ−［（ｐ−ヒドロキシフェニル）メチル］−Ｎ’−ｎ−オクタデシルオキサミド等がある。
【００５６】
さらに、以下に示す顕減色剤を用いることができる。
N-ペンタコシル（p-ヒドロキシフェニル）アミド、N-ヘキサコシル（p-ヒドロキシフェニル）アミド、N-ヘプタコシル（p-ヒドロキシフェニル）アミド、N-オクタコシル（p-ヒドロキシフェニル）アミド、N-ノナコシル（p-ヒドロキシフェニル）アミド、N-トリアコンチル（p-ヒドロキシフェニル）アミド、N-ヘントリアコンチル（p-ヒドロキシフェニル）アミド、N-ドトリアコンチル（p-ヒドロキシフェニル）アミド、N-テトラトリアコンチル（p-ヒドロキシフェニル）アミド等のアミド化合物、
【００５７】
N-（p-ヒドロキシベンゾイル）-N- ヘキサコサノイルアミン、N-（p-ヒドロキシベンゾイル）-N- ヘプタコサノイルアミン、N-（p-ヒドロキシベンゾイル）-N- オクタコサノイルアミン、N-（p-ヒドロキシベンゾイル）-N- ノナコサノイルアミン、N-（p-ヒドロキシベンゾイル）-N- トリアコンタノイルアミン、N-（p-ヒドロキシベンゾイル）-N- ヘントリアコンタノイルアミン、N-（p-ヒドロキシベンゾイル）-N- ドトリアコンタノイルアミン、N-（p-ヒドロキシベンゾイル）-N- テトラトリアコンタノイルアミン等のジアシルアミン化合物、
【００５８】
N-［3-（p-ヒドロキシフェニル）プロピオノ］-N'-ヘキサコサノヒドラジド、N-［3-（p-ヒドロキシフェニル）プロピオノ］-N'-ヘプタコサノヒドラジド、N-［3-（p-ヒドロキシフェニル）プロピオノ］-N'-オクタコサノヒドラジド、N-［3-（p-ヒドロキシフェニル）プロピオノ］-N'-ノナコサノヒドラジド、N-［3-（p-ヒドロキシフェニル）プロピオノ］-N'-トリアコンタノヒドラジド、N-［3-（p-ヒドロキシフェニル）プロピオノ］-N'-ヘントリアコンタノヒドラジド、N-［3-（p-ヒドロキシフェニル）プロピオノ］-N'-ドトリアコンタノヒドラジド、N-［3-（p-ヒドロキシフェニル）プロピオノ］-N'-テトラトリアコンタノヒドラジド等のジアシルヒドラジン化合物、
【００５９】
N-［（p-ヒドロキシフェニル）メチル］-n- ペンタコシルアミド、N-［（p-ヒドロキシフェニル）メチル］-n- ヘキサコシルアミド、N-［（p-ヒドロキシフェニル）メチル］-n- ヘプタコシルアミド、N-［（p-ヒドロキシフェニル）メチル］-n- オクタコシルアミド、N-［（p-ヒドロキシフェニル）メチル］-n- ノナコシルアミド、N-［（p-ヒドロキシフェニル）メチル］-n- トリアコンチルアミド、N-［（p-ヒドロキシフェニル）メチル］-n- ヘントリアコンチルアミド、N-［（p-ヒドロキシフェニル）メチル］-n- ドトリアコンチルアミド、N-［（p-ヒドロキシフェニル）メチル］-n- テトラトリアコンチルアミド等のアミド化合物、
【００６０】
N-［（p-ヒドロキシフェニル）メチル］-N'-n-ペンタコシル尿素、N-［（p-ヒドロキシフェニル）メチル］-N'-n-ヘキサコシル尿素、N-［（p-ヒドロキシフェニル）メチル］-N'-n-ヘプタコシル尿素、N-［（p-ヒドロキシフェニル）メチル］-N'-n-オクタコシル尿素、N-［（p-ヒドロキシフェニル）メチル］-N'-n-ノナコシル尿素、N-［（p-ヒドロキシフェニル）メチル］-N'-n-トリアコンチル尿素、N-［（p-ヒドロキシフェニル）メチル］-N'-n-ヘントリアコンチル尿素、N-［（p-ヒドロキシフェニル）メチル］-N'-n-ドトリアコンチル尿素、N-［（p-ヒドロキシフェニル）メチル］-N'-n-テトラトリアコンチル尿素等の尿素化合物、
【００６１】
N-［（p-ヒドロキシフェニル）メチル］-N'-n-ペンタコシルオキサミド、N-［（p-ヒドロキシフェニル）メチル］-N'-n-ヘキサコシルオキサミド、N-［（p-ヒドロキシフェニル）メチル］-N'-n-ヘプタコシルオキサミド、N-［（p-ヒドロキシフェニル）メチル］-N'-n-オクタコシルオキサミド、N-［（p-ヒドロキシフェニル）メチル］-N'-n-ノナコシルオキサミド、N-［（p-ヒドロキシフェニル）メチル］-N'-n-トリアコンチルオキサミド、N-［（p-ヒドロキシフェニル）メチル］-N'-n-ヘントリアコンチルオキサミド、N-［（p-ヒドロキシフェニル）メチル］-N'-n-ドトリアコンチルオキサミド、N-［（p-ヒドロキシフェニル）メチル］-N'-n-テトラトリアコンチルオキサミド等のシュウ酸ジアミド化合物等が挙げられる。
【００６２】
さらに、以下の化学式で示す化合物を挙げることができる。
【００６３】
【化１】
0004347496.tif 000002
【００６４】
前記式中、ａは、１〜３の整数であり、Ｘは、−ＣＯＮＨ−、−ＮＨＣＯ−、−ＣＯＮＨＣＯ−、−ＣＯＮＨＮＨＣＯ−または−ＮＨＣＯＣＯＮＨ−から選択されるいずれかの基であり、ｂは１０以上の整数である。
【００６５】
さらに、加熱により染料前駆体に可逆的な色調の変化を生じせしめる以下の一般式［２−１］および／または［２−２］で示されるβ位にアミド基を有するナフトール化合物をあげることができる。
【００６６】
【化２】
0004347496.tif 000003
【００６７】
使用される前記電子受容性化合物は、それぞれ、１種または２種以上を混合して用いることができる。
【００６８】
使用される可逆性感熱記録層２２には、上記したような染料前駆体と、顕減色剤の他に、以下のバインダー樹脂が好ましく用いられる。
【００６９】
〈バインダー樹脂〉
可逆性感熱記録層２２に含有される上記バインダー樹脂は、デンプン類、ヒドロキシエチルセルロース、メチルセルロース、カルボキシメチルセルロース、ゼラチン、カゼイン、ポリビニルアルコール、変性ポリビニルアルコール、ポリアクリル酸ソーダ、アクリル酸アミド／アクリル酸エステル共重合体、アクリル酸アミド／アクリル酸エステル／メタクリル酸３元共重合体、スチレン／無水マレイン酸共重合体のアルカリ塩、エチレン／無水マレイン酸共重合体のアルカリ塩等の水溶性高分子、ポリ酢酸ビニル、ポリウレタン、ポリアクリル酸エステル、スチレン／ブタジエン共重合体、アクリロニトリル／ブタジエン共重合体、アクリル酸メチル／ブタジエン共重合体、エチレン／酢酸ビニル共重合体等のラテックス等がある。
【００７０】
上記バインダー樹脂は、特に、上記電子供与性染料前駆体、および上記電子受容性化合物の分布性にすぐれ、および書き換え耐久性にすぐれた可逆性感熱記録層を得るために、熱可塑性樹脂の分子内に二重結合が導入され、紫外線硬化性、または電子線硬化性となった樹脂が使用される。例えば、上記バインダー樹脂は、塩化ビニル／酢酸ビニル／ビニルアルコール共重合体に、アクリル酸、またはメタクリル酸をエステル重合させた樹脂等が使用される。
【００７１】
なお、可逆性感熱記録層２２において、発色を行うためには、可逆性感熱記録層２２を加熱後、急速に冷却させればよい。また、消色を行うためには、可逆性感熱記録層２２を加熱後、遅い速度により冷却させればよい。
【００７２】
例えば、適当な熱源により比較的長い時間加熱を行うと、可逆性感熱記録層２２のみならず、オーバーレイフィルム等も加熱される。従って、冷却速度が遅くなり、相分離状態（消色状態）となる。一方、このように加熱した後、低温の金属ブロック等を押しあてること等により、可逆性感熱記録層２２を急速に冷却することで、発色状態が発現される。
【００７３】
上記熱源としては、サーマルヘッド、レーザー光、熱ロール、熱スタンプ、高周波加熱、熱源ヒータからの輻射熱、または熱風等が用いられる。
【００７４】
また、上記熱源を用い、きわめて短い時間、可逆性感熱記録層２２を加熱することにより、可逆性感熱記録層２２は、加熱終了後、直ちに冷却（固化）が始まるため、発色状態が発現される。
【００７５】
このように、熱源を用い、冷却速度を制御限することにより、可逆性感熱記録層２２は、発色状態、および消色状態を発現させる。
【００７６】
〈バリアー層〉
バリアー層２３は、感熱接着層の材料から可逆性感熱記録層２２を保護したり、可逆性感熱記録媒体の基体としてポリ塩化ビニル等の加熱時に軟化しやすいものを使用したときに、加熱時にある程度の硬度を持たせるためのものである。従って、バリアー層２３は、その硬さを十分なものにするために、紫外線硬化型樹脂を含有する。ただし、バリアー層２３は、必要に応じて設けられる。
【００７７】
〈感熱接着層〉
感熱接着層２４は、可逆性感熱記録層２２を、媒体に接着させるものである。従って、感熱接着層２４は、この性能を有するものであればよい。例えば、感熱接着層２４は、ポリエステル系樹脂、アルキッド系樹脂、ビニル系樹脂、ポリウレタン系樹脂、またはこれらの混合樹脂が用いられる。可逆性感熱記録媒体の基体としてポリ塩化ビニルを使用する場合は、加熱により、基体が溶融するので、特に感熱接着層自身が溶融するものである必要はなく、基体との接着性があればよい。加熱時の硬さを保つ目的であれば感熱接着層がバリアー層を兼ねてもよい。
【００７８】
〈ハーフカット部〉
第１の可逆性感熱記録転写シート３を、図３を参照しながら詳細に説明する。
【００７９】
転写シート３は、可逆性感熱記録部２側から、剥離部３０方向にハーフカット部３３が設けられている。すなわち、図２に示すように、ハーフカットは、感熱接着層２４から基材３１の層中まで切り込みとして形成される。これにより、ハーフカット部３３（ａ）と（ｂ）に挟まれたアイランド状の可逆性感熱記録部２のみが基体上に転写され、アイランド状の可逆性感熱記録部を有する可逆性感熱記録媒体を作製することが可能になる。ハーフカットは、通常、金属ロールの表面に型に合わせた形状のかみそり状の刃を設けたダイカットロールを用いて形成される。
【００８０】
〈第２の可逆性感熱記録転写シート〉
以下、本発明の前提となった第２の可逆性感熱記録転写シート（以下、転写シート６と表記する）を、図２、図５を参照しながら詳細に説明する。
【００８１】
転写シート６は、図２に示す層構成を有する。すなわち、図５に示す転写シート６、剥離部６０、可逆性感熱記録部６１、およびハーフカット部６２は、それぞれ転写シート３、剥離部３０、可逆性感熱記録部２、およびハーフカット部３３に対応する。また、転写シート６は、上記第１の可逆性感熱記録転写シートから、以下のように可逆性感熱記録部６１を剥離した点が異なる。
【００８２】
〈剥離〉
転写シート６は、上記第１の可逆性感熱記録転写シートである転写シート３に設けられたアイランド形状の可逆性感熱記録部２から、このアイランド形状領域以外の可逆性感熱記録部２が剥離されたものである。すなわち、剥離部６０上には、アイランド状の可逆性感熱記録部６１を基体上に形成するための可逆性感熱記録部６１のみが存在する。
【００８３】
これにより、上記第１の可逆性感熱記録転写シートのように基体上に転写する際にアイランド形状を有する可逆性感熱記録部２のみを選択して加熱転写する必要がなくなる。従って、上記第１の可逆性感熱記録転写シートを用いて可逆性感熱記録媒体を作製する場合と異なり、このアイランド形状ごとに熱スタンプの形状を変更する必要がなく、本発明では熱スタンプを用いずに可逆性感熱記録転写シートを基体上へ加熱転写可能となる。
【００８４】
〈第３の可逆性感熱記録転写シート〉
剥離部３０上に、可逆性感熱記録層２２、バリアー層２３、および感熱接着層２４の順に積層された転写シートであってもよい。この転写シートの感熱接着層２４側を、図７に示す表面側のオーバーレイフィルム７２の裏面へ転写することにより、アイランド状の可逆性感熱記録部を有する可逆性感熱記録媒体を作製することが可能になる。また、この転写シートの感熱接着層２４側を、図７に示すセンターコアフィルム７３へ転写することにより、アイランド状の可逆性感熱記録部を有する可逆性感熱記録媒体を作製してもよい。この第３の可逆性感熱記録転写シートは、上記第１、または第２の可逆性感熱記録転写シートと異なり、保護層を省略したものとなっている。なお、バリアー層２３を省略してもよい。
【００８５】
なお、この転写シートは、上記第１の可逆性感熱記録転写シートのように、ハーフカットを施されている。これにより、ハーフカットが施されていない転写シートに比し、より容易にアイランド状の可逆性感熱記録部を有する可逆性感熱記録媒体を作製することが可能になる。
【００８６】
このハーフカットは、上記第１の可逆性感熱記録転写シート同様に可逆性感熱記録部２側から剥離部３０の層中まで施すようにしてもよい。また、上記このハーフカットは、上記第１の可逆性感熱記録転写シート同様に可逆性感熱記録部２側から基材３１の層中まで施すようにしてもよい。このハーフカットは、上述のように、金属ロールの表面に型に合わせた形状のかみそり状の刃を設けたダイカットロールを用いて形成してもよい。
【００８７】
〈第４の可逆性感熱記録転写シート〉
第４の可逆性感熱記録転写シートは、上記第２の可逆性感熱記録転写シートのときと同様、上記第３の可逆性感熱記録転写テープからアイランド状に設けられた可逆性感熱記録部以外を除去したものであってもよい。
【００８８】
〈可逆性感熱記録転写シートの製造方法〉
以下、第１〜第４の可逆性感熱記録転写シート（以下、転写シート３と表記する）を製造する方法について、図２を参照しながら詳細に説明する。
【００８９】
まず第１の可逆性感熱記録転写シートの製造方法について述べる。第１の可逆性感熱記録転写シートは、たとえば基材３１上に剥離層３２を設けて剥離部３０を形成後、剥離部３０上へ可逆性感熱記録部２を形成する。可逆性感熱記録部２は、例えば図２に示すような層構成となっており、これらを前記剥離部３０の剥離層３２上に保護層２１、可逆性感熱記録層２２、バリアー層２３、および感熱接着層２４等の順に積層して形成する。これらの形成法は、従来公知の方法を用いることができる。なお、可逆性感熱記録部２には、バリアー層２３を設けなくともよい。このようにして設けられた可逆性感熱記録シートを用いたテープに、以下に示すハーフカット工程を施すことにより第１の可逆性感熱記録転写シートが得られる。
【００９０】
前記したテープに、ハーフカット部３３を、転写シート３の可逆性感熱記録部２側から剥離部３０の層中にまで施すハーフカット工程を有する。たとえば、ハーフカット部３３を、剥離部３０の基材３１の層中まで施すのが好ましい。このハーフカットは、ダイカットロールを用いて形成してもよい。このダイカットロールは、通常、型に合わせた形状のかみそり状の刃が金属ロールの表面に設けられたものである。
【００９１】
また、第３の可逆性感熱記録転写シートの製造方法は、剥離部３０上に、可逆性感熱記録層２２、バリアー層２３、および感熱接着層２４の順に積層した可逆性感熱記録転写シートを用いて前記同様にテープを作製した後、ハーフカット部３３を形成して可逆性感熱記録転写シートとしてもよい。この転写シートの感熱接着層２４側を、図７に示すオーバーレイフィルム７２の裏面側へ転写することにより、アイランド状の可逆性感熱記録部７１を有する可逆性感熱記録媒体を作製することが可能になる。また、この転写シートの感熱接着層２４側を、センターコアフィルム７３の表面側へ転写することにより、アイランド状の可逆性感熱記録部７１を有する可逆性感熱記録媒体を作製してもよい。なお、ハーフカット部は、第１の可逆性感熱記録転写シートと同様にして得られる。なお、可逆性感熱記録部２は、保護層を省略したものとなっている。また、バリアー層２３は設けなくともよい。
【００９２】
また、第２および第４の可逆性感熱記録転写シートの製造方法は、上記のようにして得られた第１または第３の可逆性感熱記録転写シートをそれぞれ用い、アイランド状に施されたハーフカット部３３以外の可逆性感熱記録部２を剥離部３０から剥離することにより作製する。
【００９３】
〈可逆性感熱記録媒体〉
本発明に係る可逆性感熱記録媒体をアイランド状リライトカードに適用した例を、図１を用いて、詳細に説明する。図１（ａ）から（ｆ）に示すように、本発明に係る可逆性感熱記録媒体を適用したアイランド状リライトカード１は、アイランド状の可逆性感熱記録部２を有する。アイランド状とは、この図１（ａ）から（ｆ）に例示するようにカード等の媒体の端部に可逆性感熱記録部の端面が表れないようにした形状である。
【００９４】
本発明に係る可逆性感熱記録媒体の可逆性感熱記録部２の左右の端部は、図１に示すようにアイランド状リライトカード１の左右の辺において露呈していない。そのため、上記従来技術が有する可逆性感熱記録部２が基体から剥離することはない。
【００９５】
また、図１に示すように、本発明に係る可逆性感熱記録媒体は、アイランド状の可逆性感熱記録部２が、様々な形状に作製され、かつアイランド状リライトカード１上の任意な位置に設定できる。従って、本発明に係る可逆性感熱記録媒体は、用途が限定されず広範囲に使用できる。さらに、本発明に係る可逆性感熱記録媒体は、可逆性感熱記録部２のデザインも限定されず自由に設定できる。
【００９６】
上記基体としては、種種の形態のものを用いることができ、たとえば、塩素含有重合体；ポリ塩化ビニル、塩化ビニル−酢酸ビニル共重合体、塩化ビニル−酢酸ビニル−ビニルアルコール共重合体、塩化ビニル−酢酸ビニル−マレイン酸共重合体、塩化ビニル−アクリレート共重合体、ポリ塩化ビニリデン、塩化ビニリデン−塩化ビニル共重合体、塩化ビニリデン−アクリロニトリル共重合体など、ポリエステル樹脂；ポリエチレンテレフタレート樹脂、ポリブチレンテレフタレート樹脂、あるいはテレフタール酸またはイソフタール酸などの酸成分と、エチレングリコールまたはシクロヘキサンジメタノールなどのアルコール成分との縮合エステル樹脂（たとえばＰＥＴＧ：イーストマンケミカル社の商標）など、生分解性プラスチック樹脂；ポリ乳酸系樹脂、デンプンと変性ポリビニールアルコール等とからなる天然高分子系樹脂、β―ヒドロキシ酪酸とβ―ヒドロキシ吉草酸とからなる微生物産生の樹脂等。
さらにポリアミド樹脂、アクリル樹脂、シリコーン樹脂等が挙げられ、これら上記材料を適宜組合せてもよく、これら上記の材料を積層したものでもよい。
【００９７】
このような積層の例としては、表面に印刷等を施した（たとえば厚さ２８０μｍの）白色ポリ塩化ビニル樹脂シートを２枚積層したコアフィルムと、このコアフィルムの表裏面に（たとえば厚さ１００μｍの）透明ポリ塩化ビニル樹脂シートをオーバーフィルムとして積層したもの、また、表面に印刷等を施した（たとえば厚さ２８０μｍの）白色ＰＥＴＧシートを２枚積層したコアフィルムと、このコアフィルムの表裏面に（たとえば厚さ１００μｍの）透明ＰＥＴＧをオーバーフィルムとして積層したものなどが挙げられる。基体として積層材料を用いるときは、積層材料を構成する一層のフィルムに可逆性感熱記録部を転写後、他の各フィルムを含めて熱融着することによって、または各フィルムを熱融着して基体を作製後、可逆性感熱記録部を基体に転写し、さらに熱融着（熱プレス）を行うことによって可逆性感熱記録媒体が作製される。
【００９８】
なお、上記可逆性感熱記録媒体は、レーザー印字用として用いることが可能で、レーザー印字用として好適なものとして図７、および図８に示すものが挙げられる。
【００９９】
図７（ｂ）、および（ｃ）は、可逆性感熱記録媒体７０の短辺方向側面図である。図７に示す可逆性感熱記録媒体７０の可逆性感熱記録部７１は、図７（ｂ）、または（ｃ）に示すようにセンターコアフィルム７３、またはコアフィルム７５上に転写される。なお、可逆性感熱記録部７１は、表面側のオーバーレイフィルム７２の裏側に転写されるようにしてもよい。また、いずれの場合も転写シートは保護層を省略することができる。
【０１００】
図８は、別の例の可逆性感熱記録媒体を説明するための図である。図８（ｂ）は、（ａ）に示す可逆性感熱記録媒体のＡ−Ａ’断面図である。このように、アイランド状の可逆性感熱記録部８１は、コアフィルム８３に転写される。そして、可逆性感熱記録部８１が転写されたコアフィルム８３は、表面側オーバーレイフィルム８２、および裏面側オーバーレイフィルム８３とにより保護される。なお、可逆性感熱記録部８１は、表面側オーバーレイフィルム８２の裏面に転写されるようにしてもよい。なお、いずれの場合も転写シートは保護層を省略することができる。
【０１０１】
〈第１の可逆性感熱記録転写シートを用いた可逆性感熱記録媒体の製造方法〉
以下、上記第１の可逆性感熱記録転写シート３用いて可逆性感熱記録媒体を製造する方法を、図３、および図４を参照しながら詳細に説明する。
【０１０２】
〈加熱転写〉
熱スタンプ５は、転写シート３に施された図３に示すハーフカット部３３（ａ）とハーフカット部３３（ｂ）により形成されたアイランド形状と略同一の形状である。転写シート３は、このテープの感熱接着層とオーバーレイフィルム４とが、熱スタンプ５に加熱転写されることにより、接着する。
【０１０３】
ここで、このアイランド形状の可逆性感熱記録部２は、ハーフカット部３３（ａ）、およびハーフカット部３３（ｂ）を有すことにより、剥離部３０から剥離しやすくなっている。そして、熱スタンプ５は、このアイランド形状の可逆性感熱記録部２と略一致する範囲を加熱し、オーバーレイフィルム４へ圧着することにより、このアイランド形状の可逆性感熱記録部２を、オーバーレイフィルム４上に転写する。
【０１０４】
なお、熱スタンプ５の代わりに、図４に示すように、熱スタンプ５を複数有するアイランド状熱スタンプ５０を用い、可逆性感熱記録部２００をオーバーレイフィルム４０上へ転写させるようにしてもよい。
【０１０５】
〈第１の剥離〉
剥離部３０、およびオーバーレイフィルム４に転写しなかった（不要な）可逆性感熱記録部２は前記した加熱転写後に剥離すると、可逆性感熱記録部３のハーフカット部３３に刻まれたアイランド形状の部分のみが、オーバーレイフィルム４上に形成される。
【０１０６】
このように、転写シート３は、ハーフカット部３３を有することにより、オーバーレイフィルム４上に、アイランド状の可逆性感熱記録部２を形成することが可能になる。
【０１０７】
〈熱貼合〉
アイランド状の可逆性感熱記録部２が形成されたオーバーレイフィルム４を、センターコアフィルム、および他のオーバーレイフィルムと熱貼合する。この熱貼合は、従来同様である。なお、ここで使用される他のオーバーレイフィルムは、本発明に係る可逆性感熱記録転写シートから製造されたフィルム状のものを用いることもできる。また、他のオーバーレイフィルムとして、公知の転写シートから製造されたフィルム状のものを用いてもよい。
【０１０８】
〈打ち抜き〉
熱貼合して作製されたフィルムを所定の大きさに打ち抜くことにより、図１に示すようなアイランド状の可逆性感熱記録部を有する可逆性感熱記録媒体を製造することが可能になる。この熱貼合は、公知の方法が用いられる。
【０１０９】
〈第２の可逆性感熱記録転写シートを用いた可逆性感熱記録媒体の製造方法〉
以下、上記第２の可逆性感熱記録転写シート６を用いた可逆性感熱記録媒体を製造する製造方法を、図５、および図６を参照しながら詳細に説明する。なお、図６に示すハーフカットした転写シート６３、剥離部６０１、および可逆性感熱記録部６１１は、それぞれ図５に示す転写シート６、剥離部６０、および可逆性感熱記録部６１と対応する。
【０１１０】
この第２の可逆性感熱記録転写シート６を用いた可逆性感熱記録媒体の製造方法は、加熱転写する前に第２の剥離を行う。本第２の製造方法では、加熱転写の際に熱スタンプを用いなくてもよい。
【０１１１】
〈第２の剥離〉
本発明に係る可逆性感熱記録媒体の第２の製造方法は、前記した第１の製造方法の加熱転写前、ハーフカットした転写シート６３から不要な可逆性感熱記録部６１２を除去する。
【０１１２】
〈加熱転写〉
剥離部６０１と必要な可逆性感熱記録部６１０とを有する転写シートを用い、オーバーレイフィルム４１（ａ）へ加熱圧着する。これにより、オーバーレイフィルム４１（ａ）上に可逆性感熱記録部６１１が転写される。このようにして本第２の製造方法を用いれば、可逆性感熱記録部６１１をオーバーレイフィルム４１へ転写するための熱スタンプを用いる必要がなくなる。従って、このアイランド形状を変更するたびに、新しいアイランド形状にあわせた新たな熱スタンプを作製する必要がなくなり、さらに転写シートに複数の可逆性感熱記録媒体に対応するアイランド形状領域を多面付けで設けることで、アイランド形状に合わせた新たな熱スタンプを作製せずに、しかも容易に大量生産に適した製造方法とすることができる。
【０１１３】
〈第３の可逆性感熱記録転写シートを用いた可逆性感熱記録媒体の製造方法〉
上記第３の可逆性感熱記録転写シートを用いて、図７に示す表面側オーバーレイフィルム７２の裏面へ可逆性感熱記録部７１を転写すること以外は、上記第１の可逆性感熱記録転写シートを用いた可逆性感熱記録媒体の製造方法と同様の方法を用いることができる。又、前述のように可逆性感熱記録部７１をセンタコアフィルム７３、またはコアフィルム７５の表面側へ転写してもよい。
【０１１４】
〈第４の可逆性感熱記録転写シートを用いた可逆性感熱記録媒体の製造方法〉
上記第４の可逆性感熱記録転写シートを用いて、図７に示す表面側オーバーレイフィルム７２の裏面側へ可逆性感熱記録部７１を転写すること以外は、上記第２の可逆性感熱記録転写シートを用いた可逆性感熱記録媒体の製造方法と同様の方法を用いることができる。なお、可逆性感熱記録部７１は、センタコアフィルム７３、またはコアフィルム７５の表面側へ転写されるようにしてもよい。
【０１１５】
〈実施例〉
以下、本発明を実施例によりさらに詳説するが、本発明は、これら実施例に限定されて解釈されるものではない。
【０１１６】
〈実施例１〉
〈可逆性感熱記録転写シート〉
可逆性感熱記録転写シートは、以下のように製造した。
【０１１７】
〈剥離部〉
可逆性感熱記録転写シートの剥離部は、以下のように製造した。
【０１１８】
〈基材〉
基材として、厚さ２５μｍのポリエチレンテレフタレート（ＰＥＴ；東洋紡績（株）製、商品名Ｅ５１００）を用意した。
【０１１９】
〈剥離層〉
下記の組成の材料を、＃４のワイヤーバーにより、上記基材表面上に塗工し、乾燥させ（１２０゜Ｃ、２分間）、０．５μｍ厚に剥離層を形成した。
シリコン樹脂（信越化学工業（株）製、商品名ＫＳ−８８２）  ４０重量部
ポリビニルブチラール樹脂（積水化学工業（株）製、商品名ＢＬ−１）４重量部
硬化剤（信越化学工業（株）製、商品名ＣＡＴ−ＰＳ−８０）    １重量部
溶剤（メチルエチルケトン：トルエン＝１：１（重量比））  ６００重量部
【０１２０】
〈可逆性感熱記録部〉
可逆性感熱記録転写シートの可逆性感熱記録部は、以下のように製造した。
【０１２１】
〈保護層〉
以下の組成の材料を、容器に入れ、直径２ｍｍのジルコニアビーズを加えてペイントシェーカーにより６０分間分散したものを塗料として用いた。これを＃７のワイヤーバーにより上記剥離層上に塗工し、乾燥させ（１００゜Ｃ、２分）、紫外線照射（１６０Ｗ／ｃｍ、３０ｍ／分、１パス）を行い、乾燥膜厚３μｍの保護層を形成した。
紫外線硬化型塗料（大日本インキ化学工業（株）製、商品名ユニディックＣ３−３７４）                                                  ２０重量部
シリカ（水澤科学工業（株）製、商品名ミズカシルＰ−６０３）  １重量部
溶剤（メチルエチルケトン：トルエン＝１：１（重量比））    ２０重量部
【０１２２】
〈可逆性感熱記録層〉
可逆性感熱記録層は、上記保護層上に、下記の組成の材料を容器に入れ、直径２ｍｍのジルコニアビーズを加え、ペイントシェーカーにより１２０分間分散したものを＃２０のワイヤーバーにより塗工し、乾燥させ（１００゜Ｃ、１分）、紫外線照射（１６０Ｗ／ｃｍ、３０ｍ／分、１パス）を行った後、乾燥膜厚５μｍに形成した。
ロイコ染料（３−ジエチルアミノ−６−メチル−７−アニリノフルオラン、山本化成（株）製、商品名ＯＤＢ）                                ５重量部
顕減色剤（Ｎ−（４−ヒドロキシフェニル）−Ｎ’−ｎ−オクタデシル尿素）１５重量部
バインダー樹脂：熱可塑性樹脂（塩化ビニル／酢酸ビニル／ビニルアルコール共重合体に、アクリル酸をエステル重合させた樹脂、ＮＶ．３０％）          ６６重量部
光重合開始剤（チバスペシャリティケミカルズ（株）製、商品名ダロキュア１８４）                                                        ２重量部
溶剤（メチルエチルケトン：トルエン＝１：１（重量比））  １１４重量部
【０１２３】
〈バリアー層〉
バリアー層は、材料として下記のものを用いた。バリアー層は、この材料を、＃２０のワイヤーバーにより上記可逆性感熱記録層上に塗工し、乾燥させ（１００゜Ｃ、１分）、紫外線照射（１６０Ｗ／ｃｍ、３０ｍ／分、１パス）し、乾燥膜厚１０μｍにバリアー層を形成した。
紫外線硬化型染料（大日本インキ化学工業（株）製、商品名ユニディックＣ３−３７４）                                                    １重量部
溶剤（メチルエチルケトン：トルエン＝１：１（重量比））      １重量部
【０１２４】
〈感熱接着層〉
感熱接着層は、下記の組成の塗料を、＃１４のワイヤーバーにより上記バリアー層上に塗工し、乾燥（１００゜Ｃ、２分）させることにより、乾燥膜厚３μｍに感熱接着層を形成した。
塩化ビニル／酢酸ビニル／無水マレイン酸共重合樹脂（ユニオンカーバイト（株）製、商品名ＶＭＣＨ）                                      ３重量部
溶剤（メチルエチルケトン：トルエン＝１：１（重量比））    １７重量部
【０１２５】
〈ハーフカット〉
上記のように作製されたテープを、上記感熱接着層面側から、上記基材の途中まで、ダイカットロールを用いアイランド状にハーフカットを施した。これにより、上記可逆性感熱記録転写シートを製造した。
【０１２６】
〈加熱転写〉
この可逆性感熱記録転写シートのアイランド部を、厚さ１００μｍの透明硬質塩化ビニルフィルム（オーバーレイフィルム）上の所定の位置に重ね合わせた。次いで、この可逆性感熱記録転写シートのアイランド形状と同じ形状をした熱スタンプを、この可逆性感熱記録転写シートのアイランド部に合わせた。そして、この可逆性感熱記録転写シートを、上記オーバーレイフィルムに加熱転写（１００゜Ｃ、０．２ｋｇ／ｃｍ2 、１ｓｅｃ）した。
【０１２７】
〈剥離〉
加熱転写されていない部分より、上記可逆性感熱記録転写シートを、上記オーバーレイフィルムから剥離した。これにより、このオーバーレイフィルム上に、アイランド形状の可逆性感熱記録部が転写された。
【０１２８】
〈熱貼合〉
上記アイランド状の可逆性感熱記録部が転写されたオーバーレイフィルム、センターコアフィルム（２８０μｍ厚の白色硬質塩化ビニルシート２枚）、およびオーバーレイフィルム（１００μｍ厚の透明硬質塩化ビニルシート）とを重ね合わせ、熱プレス機により熱貼合（１３５゜Ｃ、５０ｋｇ／ｃｍ2 、１０ｍｉｎ）しフィルムを作製した。
【０１２９】
〈打ち抜き〉
熱貼合して得られたフィルムを、ＪＩＳＸ６３０１に規定された外形に打ち抜き、アイランド状の可逆性感熱記録部を有する可逆性感熱記録媒体であるカードを製造した。
【０１３０】
〈実施例２〉
以下、第１の可逆性感熱記録転写シートを製造する工程、およびこの第１の可逆性感熱記録転写シートを用いて本発明にかかる可逆性感熱記録媒体であるカードを製造する工程を説明する。なお、上記実施例１とは、可逆性感熱記録転写シート、および可逆性感熱記録媒体を製造する際の加熱転写行程が異なる。
【０１３１】
〈可逆性感熱記録転写シート〉
上記第１の実施例により作製された可逆性感熱記録転写シートの端に粘着テープを貼り付け、この可逆性感熱記録転写シート上のアイランド部以外の可逆性感熱記録部（可逆性感熱記録部）を剥離し、可逆性感熱記録転写シートを作製した。
【０１３２】
〈加熱転写〉
作製した可逆性感熱記録転写シートを、１００゜Ｃに加熱したゴムロールにより、オーバーレイフィルム（１００μｍ厚の透明硬質塩化ビニルフィルム）上に加熱転写した。この加熱転写以降は、上記第１の実施例と同様である。
【０１３３】
〈比較例１〉
上記第１の実施例において、アイランド状のハーフカット部を有さないテープを用いたこと以外は上記第１の実施例と同様のものを用いてカードを制作した。
【０１３４】
〈比較例２〉
上記第１の実施例、および上記第２の実施例における効果を比較するための比較例２として、上記第１の実施例において、アイランド状に切断した転写シートを持ち、オーバーレイフィルム上に載せて加熱転写したこと以外は上記第１の実施例と同様のものを採用した。
【０１３５】
〈比較結果〉
表１は、上記実施例１、実施例２、比較例１、および比較例２とを比較した結果である。
【０１３６】
【表１】
0004347496.tif 000004
【０１３７】
表１に示すように、加熱貼合時に行うアイランド状の可逆性感熱記録部の位置決めは、実施例１、および実施例２では容易であったが、比較例２では難しいものとなった。
【０１３８】
実施例１、および実施例２では、アイランド状の可逆性感熱記録部を、可逆性感熱記録テープとして、オーバーレイフィルム上に位置合わせを行う。従って、上記実施例１、および実施例２では、製造工程において、可逆性感熱記録テープと、オーバーレイフィルムとのタイミングを一度とれば、再度位置決めを行う必要がない。
【０１３９】
これに比し、比較例２は、アイランド状に切り抜かれた可逆性感熱記録部を、オーバーレイフィルム上にその都度のせ、位置あわせを行わなければならない。従って、上述のように、比較例２は、加熱貼合時に行うアイランド状の可逆性感熱記録部の位置決めが難しい。
【０１４０】
このように、上記実施例１、および実施例２によれば、加熱貼合時に行うアイランド状の可逆性感熱記録部の位置決めを容易に行うことが可能であった。
【０１４１】
また、表１に示すように、可逆性感熱記録転写シートの基材を可逆性感熱記録部（可逆性感熱記録部）から剥離する際、アイランド状の可逆性感熱記録部（可逆性感熱記録部）のエッジ切れを比較した結果、上記実施例１、および実施例２は、可逆性感熱記録部の外周が型通りにオーバーレイフィルム上に転写されたが、上記比較例１は、可逆性感熱記録部の外周は型通りにオーバーレイフィルム上に転写されなかった。
【０１４２】
上記実施例１、および実施例２では、ハーフカットが刻まれた可逆性感熱記録転写シートが用いられるため、アイランド形状どおりに、オーバーレイフィルム上に可逆性感熱記録部が転写された。
【０１４３】
これに比し、上記比較例１は、ハーフカットがなく、さらに、可逆性感熱記録テープに厚みがあるため、型どおりにオーバーレイフィルムから可逆性感熱記録部が剥がれなかった。
【０１４４】
このように、上記実施例１、および実施例２によれば、可逆性感熱記録転写シートの基材を可逆性感熱記録部（可逆性感熱記録部）から剥離する際、アイランド状の可逆性感熱記録部（可逆性感熱記録部）のエッジ切れ（外周の形状）が良好なものとなる。
【０１５０】
【発明の効果】
本発明は、基体上にアイランド形状の可逆性感熱記録部を設ける可逆性感熱記録部を設ける工程を有することにより、アイランド形状の可逆性感熱記録部を有する可逆性感熱記録媒体を製造することが可能になる。
【０１５１】
本発明は、上記製造方法において、可逆性感熱記録部を設ける工程は、剥離部と可逆性感熱記録部とを有する可逆性感熱記録転写シートを基体へ加熱転写した後、剥離部を可逆性感熱記録部から剥離することにより、アイランド形状の可逆性感熱記録部を有する可逆性感熱記録媒体を製造することが可能になる。
【０１５２】
本発明は、上記製造方法において、可逆性感熱記録転写テープは、アイランド形状に施されたハーフカットを有することにより、アイランド形状の可逆性感熱記録部が剥離部から剥離しやすくなる。従って、可逆性感熱記録部を容易に基体上へ転写することが可能になる。
【０１５３】
本発明は、上記製造方法において、可逆性感熱記録部を設ける工程は、可逆性感熱記録転写シートに施されたアイランド形状領域を前記基体へ転写させるにあたり、予めアイランド形状領域以外の前記可逆性感熱記録部を剥離したことにより、アイランド形状に合わせた新たな熱スタンプを作製する必要がなくなる。従って、可逆性感熱記録部を容易に基体上へ転写することが可能となる。
【０１５４】
本発明は、上記製造方法において、可逆性感熱記録転写シートに形成されたアイランド形状領域は、複数の可逆性感熱記録媒体に対応する多面付けにより設けられ、前記可逆性感熱記録部を設ける工程が多面付けで行われることにより、アイランド形状に合わせた新たな熱スタンプを作製する必要がなくなる。また、上記発明によれば、容易に大量生産に適した製造方法を提供することが可能となる。
【０１５５】
本発明は、上記製造方法において、基体はコアフィルムと少なくともコアフィルムの一方の面側にオーバーレイフィルムを有するものであり、可逆性感熱記録転写シートに施されたアイランド形状領域の可逆性感熱記録部をオーバーレイフィルムのコアフィルム側となる面に転写し、その後、オーバーレイフィルムとコアフィルムを貼り合わせることにより、可逆性感熱記録転写シートの保護層を省略することができる。また、特にレーザー印字用に好適な可逆性感熱記録媒体を製造する製造方法を提供することが可能となる。
【０１５７】
本発明は、上記製造方法において、可逆性感熱記録転写シートは、保護層を有さないことにより、可逆性感熱記録転写シート製造のための材料と工程を節減でき、より容易な製造方法を提供することが可能となる。
【０１５８】
本発明は、上記製造方法において、可逆性感熱記録転写シートは、可逆的感熱記録部側から剥離部の層中へハーフカットが施されたものであることにより、可逆的感熱記録部は、剥離部から剥離しやすくなる。そのため、可逆的感熱記録媒体を容易に製造することが可能になる。
【図面の簡単な説明】
【図１】  本発明にかかるアイランド状の可逆性感熱記録部を有するリライトカードを示す図である。
【図２】  本発明の前提となった転写シートの断面を模式的に示した図である。
【図３】  本発明にかかるアイランド状の可逆性感熱記録部を有するリライトカードの製造方法を説明するための図である。
【図４】  本発明にかかるアイランド状熱スタンプを使用した可逆性感熱記録部の転写方法を説明するための図である。
【図５】  本発明にかかるアイランド状に可逆性感熱記録部が残った転写シートの製造方法を説明するための図である。
【図６】  本発明にかかるアイランド状に可逆性感熱記録部が残った転写シートを用いた可逆性感熱記録媒体の製造方法、および転写方法を説明するための図である。
【図７】  本発明にかかるレーザ印字用リライトシートを示す第１の図である。
【図８】  本発明の実施の形態におけるレーザ印字用リライトシートを示す第２の図である。
【図９】  従来技術におけるストライプ状の可逆性感熱記録部を有するリライトカードの製造工程を説明するための第１の図である。
【図１０】  従来技術におけるストライプ状の可逆性感熱記録部を有するリライトカードの製造工程を説明するための第２の図である。
【図１１】  ストライプ状の可逆性感熱記録部を有するリライトカードの正面図、および短辺方向側面図である。
【図１２】  従来技術における転写シートの断面模式図である。
【符号の説明】
１  アイランド状リライトカード
２  可逆性感熱記録部
３  転写シート
４  オーバーレイフィルム
５  熱スタンプ
６  転写シート
３０  剥離部
２２  可逆性感熱記録層
２３  バリアー層
２４  感熱接着層
３１  基材
３２  剥離層
３３  ハーフカット部
４０  オーバーレイフィルム
４１  オーバーレイフィルム
５０  アイランド状熱スタンプ
５１  熱スタンプ
６０  剥離部
６１  可逆性感熱記録部
６２  ハーフカット部
７０  可逆性感熱記録媒体
７１  可逆性感熱記録部
７２  オーバーレイフィルム
７３  センターコアフィルム
７４  オーバーレイフィルム
７５  コアフィルム
８０  可逆性感熱記録媒体
８１  可逆性感熱記録部
８２  オーバーレイフィルム
８３  コアフィルム
８４  オーバーレイフィルム
９０  転写シート
９１  オーバーレイフィルム
９２  センターコアフィルム
９３  オーバーレイフィルム
９４  フィルム
９５  リライトカード
６３  ハーフカットした転写シート
２００  可逆性感熱記録部
２０１  不要な可逆性感熱記録部
３００  ハーフカットした転写シート
３０１  不要な可逆性感熱記録部＋剥離部
６０１  剥離部
６００  必要な可逆性感熱記録部
６１１  可逆性感熱記録部
６１２  不要な可逆性感熱記録部
９１０  剥離部
９１１  基材
９１２  剥離層
９２０  可逆性感熱記録部
９２１  保護層
９２２  可逆性感熱記録層
９２３  バリアー層
９２４  感熱接着層
【図１】
0004347496.tif 000005
【図２】
0004347496.tif 000006
【図３】
0004347496.tif 000007
【図４】
0004347496.tif 000008
【図５】
0004347496.tif 000009
【図６】
0004347496.tif 000010
【図７】
0004347496.tif 000011
【図８】
0004347496.tif 000012
【図９】
0004347496.tif 000013
【図１０】
0004347496.tif 000014
【図１１】
0004347496.tif 000015
【図１２】
0004347496.tif 000016